(57)【要約】【課題】高耐熱性、難燃性、絶縁破壊強さ、可撓性を有し、発熱体として用いるに適したテープ状抵抗体を提供する。【解決手段】テープ状抵抗体１は、テープ状の合成樹脂フィルムの基材２の両表面に抵抗体層３が形成され、その両表面に基材２よりも幅広のテープ状の合成樹脂フィルムの絶縁被覆４が積層されたものである。テープ状抵抗体１の両端側は、電気的な接続を行うために、絶縁被覆４は積層されておらず、基材２の表面に形成された抵抗体層３が露出されている。テープ状抵抗体１の幅は２〜１０ｍｍであり、絶縁被覆４は、粘着剤付のポリイミドテープを用いて貼り付けられている。【選択図】図１
2009253095.tif 000002
【特許請求の範囲】
【請求項１】
幅が２〜１０ｍｍのテープ状の合成樹脂フィルムを基材として、その両面に抵抗体層が形成され、その両表面に前記基材よりも幅広のテープ状の合成樹脂フィルムの絶縁被覆が積層されたテープ状抵抗体。
【請求項２】
前記抵抗体層が、導電性ペーストを塗布、乾燥して形成されたものであることを特徴とする請求項１に記載のテープ状抵抗体。
【請求項３】
前記基材が、ＰＥＴ（ポリエチレンテレフタレート），ＰＥＮ（ポリエチレン２，６−ナフタレート），ＰＩ（ポリイミド），ＰＥＩ（ポリエーテルイミド），ＰＰＳ（ポリフエニレン・スルフイド）のいずれかのフィルムであることを特徴とする請求項１または２に記載のテープ状抵抗体。
【請求項４】
前記絶縁被覆が、片面に接着剤を有するポリイミドフィルムであることを特徴とする請求項１ないし３のいずれか１項に記載のテープ状抵抗体。
【請求項５】
テープ状抵抗体の取り付け面において、縫い糸の下をくぐって保持されるように取り付けられたことを特徴とする請求項１ないし４のいずれか１項に記載のテープ状抵抗体。
【発明の詳細な説明】
【技術分野】
【０００１】
本発明は、発熱体として用いられるテープ状抵抗体に関するものである。
【背景技術】
【０００２】
発熱体を人の肌に接近して暖房をとる方法が知られており、電気あんかや電気毛布などは、その一例である。電気あんかでは多少の柔軟性を持たせたものがあるが、局部的な暖房であり、低温やけどを起こすなどの問題もある。その点からみれば、電気毛布は発熱領域が広いから、温度を十分に高くしなくても、有効であり、低温やけどの問題もない。しかし、電気毛布では、細線である抵抗線を網の目状に配置したり、織り込んだりしているが、断線のおそれがある。
これに対して、シート状の抵抗体は、細線ではないので、断線の面からは有利である。しかし、特許文献１に見られるような、シート状の発熱体は、柔軟性については考慮されていない。
【特許文献１】特開２００７−２３６３６６号公報
【発明の開示】
【発明が解決しようとする課題】
【０００３】
本発明は、上述した事情に鑑みてなされたもので、高耐熱性、難燃性、絶縁破壊強さ、可撓性を有し、発熱体として用いるに適したテープ状抵抗体を提供することを目的とするものである。
【課題を解決するための手段】
【０００４】
本発明は、テープ状抵抗体であって、幅が２〜１０ｍｍのテープ状の合成樹脂フィルムを基材として、その両面に抵抗体層が形成され、その両表面に前記基材よりも幅広のテープ状の合成樹脂フィルムの絶縁被覆が積層されたものであることを特徴とするものである。前記幅は、好ましくは２〜６ｍｍ、さらに好ましくは３〜５ｍｍとすることができる。
【発明の効果】
【０００５】
本発明のテープ状抵抗体によれば、高耐熱性、難燃性であり、絶縁破壊強さが高く、可撓性にも優れたものであり、毛布や、手袋、寝袋等に組み込むことによって、柔軟性を損なわずに暖房効果をもたらすことが可能となる。
【発明を実施するための最良の形態】
【０００６】
図１は、本発明のテープ状抵抗体を説明するためもので、図１（Ａ）は平面図、図１（Ｂ）は層構造の説明図である。図中、１はテープ状抵抗体、２は基材、３は抵抗体層、４は絶縁被覆である。テープ状抵抗体１は、テープ状の合成樹脂フィルムの基材２の両表面に抵抗体層３が形成され、その両表面に基材２よりも幅広のテープ状の合成樹脂フィルムの絶縁被覆４が積層されたものである。図１（Ａ）に示すように、テープ状抵抗体１の両端側は、電気的な接続を行うために、絶縁被覆４は積層されておらず、基材２の表面に形成された抵抗体層３が露出されている。なお、この例では、基材２の両サイドにも抵抗体層３が形成されているが、両サイドには抵抗体層３は形成されていなくてもよい。
【０００７】
図１（Ｂ）に示す層構成は、テープ状の合成樹脂フィルムの基材２の両表面に抵抗体層３が形成された断面図に対して、その両表面側にテープ状の合成樹脂フィルムの絶縁被覆４の断面図を離間させて貼り付けていない状態で図示している。この絶縁被覆４が抵抗体層３が形成された基材２の両面側から接着等によって積層されて図１（Ａ）のテープ状抵抗体８が構成される。したがって、テープ状抵抗体１の両側部においては、絶縁被覆７，７同士が接着されるから、抵抗体層３に対するシールを行うことができる。
【０００８】
基材２は、実施例では、ＰＥＴ（ポリエチレンテレフタレート）のフィルムを用い、厚さを１０μｍ、幅を４ｍｍとしたが、ＰＥＴフィルムに限られるものではなく、ＰＥＮ（ポリエチレン２，６−ナフタレート），ＰＩ（ポリイミド），ＰＥＩ（ポリエーテルイミド），ＰＰＳ（ポリフエニレン・スルフイド）等の合成樹脂フィルムを用いることができる。幅等の寸法も適宜でよいが、柔軟性を考えると、幅は１０ｍｍ以下、好ましくは６ｍｍ以下、さらに好ましくは５ｍｍ以下がよい。しかし、断線対策からは、幅が狭すぎると切れやすく、また、抵抗値が高くなるという問題もあることから、好ましくは、２ｍｍ以上、より好ましくは、３ｍｍ以上がよい。したがって、３〜５ｍｍの幅は、もっとも好ましい範囲である。抵抗体層６は、Ａｇペーストにより形成されたものであり、塗布、乾燥によって基材５の両面に形成されている。実施例では、Ａｇペーストとして、エポキシ系Ａｇペーストを用いた。導電粒子としては、Ａｇに限らず、Ｃｕ，Ｎｉ等、適宜の固有抵抗を持つ金属粒子を用いることができる。
【０００９】
絶縁被覆４は、基材２よりも幅広の合成樹脂フィルムを用いている。材料としては、ポリイミドテープ、実施例では、カプトン（登録商標）テープを用いた。カプトン（登録商標）テープは、高耐熱性、難燃性、絶縁破壊強さ、可撓性の面でより望ましい材料である。しかし、ポリイミドに限られるものではなく、ＰＥＴ（ポリエチレンテレフタレート），ＰＥＮ（ポリエチレン２，６−ナフタレート），ＰＩ（ポリイミド），ＰＥＩ（ポリエーテルイミド），ＰＰＳ（ポリフエニレン・スルフイド）等の合成樹脂を用いることができる。基材２と絶縁被覆４とを同じ材料を用いると、高周波融着で接着することが可能である。絶縁被覆４の幅は、基材２の幅に対して、両側において、それぞれ１〜２ｍｍとするのが絶縁性の確保の観点から好ましい。もちろん、２ｍｍ以上であってもよい。絶縁被覆４の積層にあたって、接着剤付の合成樹脂フィルムを用いることもできる。シリコーン系やアクリル系等の粘着剤を用いてもよく、ポリイミドテープの場合に、シリコーン系やアクリル系等の粘着剤が有効である。
【００１０】
なお、本明細書における「接着」なる用語は、狭義の接着剤による接着に限られるものではなく、感圧接着剤や粘着剤による接着、溶着等による接着をも含むものである。また、「接着剤」なる用語も、感圧接着剤や粘着剤をも含むものとして用いている。
【００１１】
図２は、本発明のテープ状抵抗体を布等の縫い着け可能な材料の表面に取り付ける方法の一例の説明図である。図中、１はテープ状抵抗体、５は縫い糸である。この例では、縫い糸５でテープ状抵抗体１を布の表面に止めるようにしている。テープ状抵抗体１に対して斜めに通っている縫い糸５の部分５ａは、テープ状抵抗体１の表側を通り、テープ状抵抗体１に対してほぼ平行な部分５ｂは、テープ状抵抗体１の外側の離れた位置において布に縫い着けられている。裏目となる部分５ｂを小さくして、縫い糸５が布の裏側に出る部分を極力小さくするように縫い着けている。したがって、テープ状抵抗体１は、長手方向には固定されず、相対的に移動可能である。また、部分５ｂとテープ状抵抗体１の端縁との間隔を大きくすることによって、テープ状抵抗体１は布の表面に対して幅方向にも固定されず、相対的に移動可能となる。図２（Ａ）では、部分５ｂを戻すようにして縫っているが、図２（Ｂ）に示すように、部分５ｂを送る方向にして縫い着けてもよい。テープ状抵抗体１が縫い糸の下をくぐって保持されるから、テープ状抵抗体１を布の表面に対して相対的に移動可能である。これによって、テープ状抵抗体１に加えられる応力を分散できるので、一部分に局部的な応力が集中することを避けることができ、抵抗変化や断線に対して有効である。なお、この例では、表目を大きくし、裏目を小さくしたが、ミシンで縫うジグザグ縫いのように、裏目も大きくしてもよく、テープ状抵抗体１を縫い着ける部分によって選ぶようにすればよい。この取り付け方によって取り付けられたテープ状抵抗体１は、その柔軟性に加えて、取り付け面に対して移動可能であることによって、より断線がしにくいものである。
【図面の簡単な説明】
【００１２】
【図１】本発明のテープ状抵抗体を説明するためもので、図２（Ａ）は平面図、図２（Ｂ）は層構造の説明図である。
【図２】取り付け面の表面にテープ状抵抗体を取り付ける構造の実施例の説明図である。
【符号の説明】
【００１３】
１…テープ状抵抗体、２…基材、３…抵抗体層、４…絶縁被覆、５…縫い糸。
【図１】
2009253095.tif 000003
【図２】
2009253095.tif 000004